FR 2786504 A1 20000602 FR 9815105 A 19981201 La présente invention est relative a un récipient culinaire destiné à être chauffé par induction. Les récipients culinaires, tels que notamment les casseroles, les faitouts ou les poêles sont en général réalisés en alliage compatible avec les aliments, tels qu'un acier inoxydable austénitique ou un alliage d'aluminium. Lorsqu'ils sont destinés à être chauffés par induction, ces récipients culinaires comportent, dans la partie externe de leur fond, un insert en alliage ferromagnétique. En effet, les alliages compatibles avec les aliments sont en général amagnétiques et, de ce fait, ne peuvent être chauffés par induction. En revanche, 'insert en alliage 0o ferromagnétique peut être chauffé par induction, et constitue une partie chauffante. Divers modes de réalisation existent. Par exemple, lorsque le récipient est en alliage d'aluminium, la partie chauffante peut être une grille insérée dans le fond du récipient. Lorsque le récipient est en acier inoxydable austénitique, la partie chauffante est une plaque en alliage ferromagnétique disposée sur la paroi externe du fond et, soit séparée de la paroi par une couche d'aluminium destinée à bien répartir la chaleur, soit accolée au fond et recouverte sur sa face externe par une couche d'acier inoxydable austénitique destinée à assurer une bonne résistance à la corrosion. En général, I'alliage ferromagnétique utilisé pour la partie chauffante est un acier inoxydable ferritique. Cette technique présente l'inconvénient de permettre un chauffage par induction jusqu'à des températures pouvant atteindre 700 C lorsqu'on laisse le récipient sur le dispositif de chauffage par induction. Il en résulte que les aliments peuvent être brûlés et les récipients détériorés. Afin de remédier à cet inconvénient, il a été proposé notamment dans les demandes de brevet français N 2 527 916, N 2 453 627 et N 2 689 748, d'utiliser des parties chauffantes en alliage ferromagnétique ayant une température de Curie pas trop élevée, par exemple, comprises entre 60 C et 350 C, afin d'éviter les surchauffes. L'intérêt d'une partie chauffante en alliage ferromagnétique dont la température de Curie n'est pas trop élevée, est que, lorsque la température de l'élément chauffant devient proche de la température de Curie de l'alliage, la partie chauffante devient progressivement amagnétique, ce qui arrête le chauffage. Il en résulte un effet thermostatique qui a pour conséquence que la température du fond 2 2786504 du récipient culinaire ne peut pas dépasser la température de Curie de l'alliage dont est constituée la partie chauffante. On peut noter que les demandes de brevet citées ci-dessus soit ne donnent que des indications très vagues sur les alliages utilisables, soit proposent d'utiliser des alliages qui ne sont pas adaptés à l'usage envisagé. Par exemple, dans la demande de brevet français 2 689 748 il est proposé d'utiliser soit du FeNi36, soit du FeNi18Co9Mo5, soit du FeNi80Mo5. Aucune de ces solutions n'est satisfaisante. L'alliage FeNi36 est bien connu. C'est un alliage à très faible coefficient de dilatation thermique incompatible avec le coefficient de dilatation thermique d'un io acier inoxydable austénitique ou d'un alliage d'aluminium. Il résulterait de l'utilisation de cet alliage un effet bilame très important conduisant soit à une déformation du fond du récipient culinaire, soit à un décollement de l'élément chauffant. De plus, cet alliage n'est pas inoxydable. L'alliage FeNi18Co9Mo5 est un acier maraging bien connu mais qui n'a absolument pas les propriétés requises. Son choix résulte probablement d'une confusion entre la température de Curie et le point Ms de transformation martensitique. L'alliage FeNi80Mo5 également bien connu n'est pas non plus adapté puisque sa température de Curie est d'environ 450 C. Par ailleurs, les récipients culinaires destinés au chauffage par induction présentent en outre l'inconvénient de produire un sifflement désagréable, lorsqu'ils sont chauffés. Le but de la présente invention est de proposer un moyen pour réaliser un récipient culinaire destiné à être chauffé par induction qui puisse être laissé sur un appareil de chauffage par induction sans risque de surchauffe et dont le chauffage par induction n'engendre pas de bruit. A cet effet, l'invention a pour objet un récipient culinaire destiné à être chauffé par induction comportant une partie chauffante en alliage ferromagnétique ayant une température de Curie comprise entre 150 C et 350 C et un coefficient de magnétostriction;s 3x10-6 en valeur absolue. 3 2786504 L'alliage ferromagnétique dont est constitué la partie chauffante est, par exemple, un alliage du type FeNiCuX, X étant un ou plusieurs éléments pris parmi Cr, Mo, Mn, Si, AI, W, Nb, V et Ti, la composition chimique de l'alliage (en % en poids) étant telle que: % 0% (35/25) x (75 - Ni) le reste étant du fer et des impuretés résultant de l'élaboration. De préférence, la composition chimique de cet alliage dont est telle que: % 0% La partie chauffante peut être constituée d'un insert incorporé au fond du récipient qui peut être, notamment, une plaque. La partie chauffante peut également constituer la paroi du récipient et être recouverte au moins sur sa partie interne d'une couche d'émail. L'invention concerne également l'alliage dont est constitué la partie chauffante. L'invention va maintenant être décrite de façon non limitative et illustrée par des exemples. Les inventeurs ont constaté qu'avec un récipient culinaire tel qu'une casserole dont la paroi est en alliage ferromagnétique dont la température de Curie est voisine de 150 C, il est possible de chauffer par induction de l'eau jusqu'à 100 OC environ. Lorsque la température de Curie est de l'ordre de 300 C à 350 C, il est possible de chauffer de l'huile jusqu'à environ 200 C, sans que la température s'élève jusqu'à des valeurs excessives. Les inventeurs ont également constaté, de façon nouvelle, que, lorsque l'alliage ferromagnétique a un coefficient de magnétostriction;% faible, c'est à dire dont la valeur absolue est inférieure à 5x10-6 et de préférence inférieure à 3x10-6, le 4 2786504 chauffage par induction n'engendre pas le bruit désagréable associé habituellement au chauffage par induction. Enfin, les inventeurs ont constaté de façon nouvelle qu'un alliage ayant la composition chimique suivante (en % en poids): % 0% (35/25) x (75 - Ni) % et X doit être compris entre 0 % et 3 %. Le fer, le nickel et le cuivre, dans le domaine de composition défini cidessus, permettent d'obtenir un alliage ferromagnétique ayant un coefficient de magnétostriction très faible. Les éléments complémentaires (Cr, Mo, Mn, Si, AI, W, Nb, V, Ti) permettent d'ajuster la température de Curie sans augmenter la valeur absolue du coefficient de magnétostriction. Par ailleurs, ces éléments permettent d'ajuster d'autres propriétés de l'alliage, telles que, notamment, la résistance à la corrosion, la résistance mécanique, I'aptitude à la mise en forme par déformation plastique à chaud ou à froid. Bien que les teneurs en ces éléments puissent êtres nulles, en général, du fait s 2786504 des conditions d'élaboration, les teneurs en manganèse et silicium, notamment, sont supérieures à 0,1 %. On notera que les limites de composition pour le cuivre, le nickel et les autres éléments, conduisent également au fait que la composition doit également satisfaire aux relations: x Cu + 100 xX > 350 et 12 x Cu + 50 xX casserole sert alors d'élément chauffant. A titre de premier exemple, un récipient culinaire expérimental à fond plat ayant une paroi latérale légèrement évasée vers le haut est réalisé par emboutissage d'un flan ayant une épaisseur de 1 mm, en alliage ferromagnétique dont la composition chimique 70,3 % de Ni, 14,2 % de Cu, 3,2 % de Cr, 0,55 % de Mn, 0,21 % de Si, le reste étant du fer et des impuretés résultant de l'élaboration. Le fond du récipient a un diamètre de 230 mm, et la paroi latérale une hauteur de 100 mm. La température de Curie de l'alliage est voisine de 300 C et son coefficient de magnétostriction est, en valeur absolue, compris entre 1 x 10-6 et 2 x 10-6. Ce récipient ayant un but purement expérimental, n'est pas émaillé. 6 2786504 Lorsque le récipient vide est chauffé sur une plaque de chauffage par induction d'une cuisinière du commerce, la température du fond a atteint une température maximale de 240 C, ce qui montre que le récipient ne serait pas détérioré dans le cas o il serait oublié accidentellement sur le dispositif de chauffage. Lorsque le récipient est partiellement rempli d'huile de tournesol pour usage alimentaire et chauffé par induction comme dans le cas précédent, la température de l'huile monte jusqu'à 190 C environ, ce qui provoque son ébullition, et la montée en température se fait un peu plus vite que par chauffage à l'aide d'un gros brûleur à gaz d'une cuisinière à gaz du commerce. Dans les deux cas, le chauffage se fait sans bruit. A titre de deuxième exemple, on réalise un récipient culinaire expérimental identique à celui de l'exemple précédent, mais dont la composition de l'alliage ferromagnétique comprend 80,5 % de Ni, 0,5 % de Cu, 8,3 % de Mo, 0,45 % de Mn, 0,1 % de Si, le reste étant du fer et des impuretés résultant de l'élaboration. Cet alliage a une température de Curie et un coefficient de magnétostriction très voisins de ceux de l'alliage de l'exemple précédent. Les essais réalisés dans les mêmes conditions donne des résultats identiques. En particulier le chauffage par induction se fait sans bruit. Dans un autre mode de réalisation, la casserole est essentiellement en acier inoxydable austénitique, par exemple du type 18 % de chrome et 8 % de nickel, et comporte un fond multicouche constitué d'une couche d'aluminium destinée à répartir la chaleur et une couche en alliage ferromagnétique ayant une température de Curie comprise entre 150 C et 350 C et un coefficient de magnétostriction XS casserole est par exemple un alliage tel que défini ci-dessus. Dans une variante, la couche d'alliage est enserrée entre deux couches d'acier inoxydable austénitique, ou peut même être directement soudée sur l'acier inoxydable austénitique dont est essentiellement constituée la casserole. 7 2786504 Dans un troisième mode de réalisation, le récipient culinaire est une poêle constituée essentiellement d'un alliage d'aluminium, dont la surface destinée à être au contact des aliments peut être revêtue d'une matière antiadhésive. Une grille en alliage ferromagnétique conforme à l'invention, et constituant l'élément chauffant, est insérée dans le fond de la poêle. D'autres modes de réalisation peuvent être imaginés, pourvu qu'ils utilisent un élément chauffant en alliage ferromagnétique ayant une température de Curie comprise entre 150 C et 350 C, et de préférence entre 275 C et 325 C, et un coefficient de magnétostriction S_ io 3x10-6. 8 2786504 REVENDICATIONS 1 - Récipient culinaire destiné à être chauffé par induction comportant une partie chauffante en alliage ferromagnétique caractérisé en ce que ledit alliage ferromagnétique a une température de Curie comprise entre 150 C et 350 OC et un coefficient de magnétostriction %s 2 - Récipient culinaire selon la revendication 1 caractérisé en ce que l'alliage ferromagnétique dont est constituée la partie chauffante a une température de Curie comprise entre 275 C et 325 C et un coefficient de magnétostriction;s valeur absolue. 3 - Récipient culinaire selon la revendication 1 ou la revendication 2 caractérisé en ce que l'alliage ferromagnétique dont est constituée la partie chauffante est un alliage du type FeNiCuX, X étant un ou plusieurs éléments pris parmi Cr, Mo, Mn, Si, AI, W, Nb, V et Ti, la composition chimique de l'alliage (en % en poids) étant telle que: % 0% (35/25) x (75 - Ni) le reste étant du fer et des impuretés résultant de l'élaboration. 4 - Récipient culinaire selon la revendication 3 caractérisé en ce que la composition chimique de l'alliage dont est constituée la partie chauffante est telle que: % 0% - Récipient culinaire selon l'une quelconque des revendications I à 4 caractérisé en ce que la partie chauffante est constituée d'un insert incorporé au fond du récipient. 9 2786504 6 - Récipient culinaire selon la revendication 5 caractérisé en ce que I'insert est une plaque. 7 - Récipient culinaire selon l'une quelconque des revendications 1 à 4 caractérisé en ce que la partie chauffante constitue la paroi du récipient. 8 - Alliage ferromagnétique du type FeNiCuX, X étant un ou plusieurs éléments pris parmi Cr, Mo, Mn, Si, AI, W, Nb, V et Ti, pour la fabrication d'un récipient culinaire selon l'une quelconque des revendications 1 à7, la composition chimique de l'alliage (en % en poids) étant telle que: % 0% (35/25) x (75 - Ni) magnétostriction,s 9 - Alliage ferromagnétique selon la revendication 8 caractérisé en ce que sa composition chimique est telle que: % 0% - Alliage selon la revendication 8 ou la revendication 9 caractérisé en ce qu'il a une température de Curie comprise entre 275 C et 325 C et un coefficient de magnétostriction;S